(57)【要約】【課題】カラーブリード耐性、画像平滑性、光沢性、高濃度、定着性及び耐水性に優れたインクジェットインク、インクジェット用インクセット及びインクジェット記録方法を提供すること。【解決手段】水、色材、水溶性有機溶媒及び活性エネルギー線反応性化合物を含有するインクジェットインクであって、該インク中に下記Ａ群から選ばれる水溶性有機溶媒が含有され、該水溶性有機溶媒の含有量が２０質量％以上であるインクジェットインク。  Ａ群：１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート、アルキレングリコールジアルキルエーテル。【選択図】なし【特許請求の範囲】
【請求項１】
少なくとも、水、色材、水溶性有機溶媒及び活性エネルギー線反応性化合物を含有するインクジェットインクにおいて、インクジェットインクは、下記Ａ群から選ばれる少なくとも１種の水溶性有機溶媒を含有しており、且つＡ群から選ばれる水溶性有機溶媒のインクジェットインク中の含有量が２０質量％以上であることを特徴とするインクジェットインク。
Ａ群：１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート、アルキレングリコールジアルキルエーテル。
【請求項２】
前記インクジェットインクが、更に水溶性有機溶媒として、１，２−ヘキサンジオール、トリエチレングリコールモノブチルエーテル、ｎ−ブタノールまたはイソプロピルアルコールを含有することを特徴とする請求項１に記載のインクジェットインク。
【請求項３】
前記活性エネルギー線反応性化合物が、主鎖に対して複数の側鎖を有し、活性エネルギー線を照射することにより、側鎖間で架橋結合可能な高分子化合物であることを特徴とする請求項１または２に記載のインクジェットインク。
【請求項４】
前記主鎖が、ポリ酢酸ビニルのケン化物であることを特徴とする請求項３に記載のインクジェットインク。
【請求項５】
前記インクジェットインクが樹脂微粒子を含有することを特徴とする請求項１〜４のいずれか１項に記載のインクジェットインク。
【請求項６】
２種以上のインクジェットインクから構成されたインクジェット用インクセットであって、インクジェットインクの少なくとも１種が、請求項１〜５のいずれか１項に記載のインクジェットインクであることを特徴とするインクジェット用インクセット。
【請求項７】
請求項１〜５のいずれか１項に記載のインクジェットインクを記録媒体上に吐出し、次いで、活性エネルギー線を照射し、乾燥させることを特徴とするインクジェット記録方法。
【請求項８】
請求項６に記載のインクジェット用インクセットを構成するインクジェットインクを記録媒体上に吐出し、次いで、活性エネルギー線を照射し、乾燥させることを特徴とするインクジェット記録方法。
【請求項９】
前記記録媒体が、ポリ塩化ビニルフィルムであることを特徴とする請求項７または８に記載のインクジェット記録方法。
【請求項１０】
請求項７〜９のいずれか１項に記載のインクジェット記録方法において、前記記録媒体を予め加熱し、インクジェットインクを記録媒体上に吐出することを特徴とするインクジェット記録方法。
【発明の詳細な説明】
【技術分野】
【０００１】
本発明は、活性エネルギー線反応性化合物を含むインクジェットインク、インクジェット用インクセットとそれらを用いたインクジェット記録方法に関するものである。
【背景技術】
【０００２】
インクジェット記録方法は、比較的簡単な装置で、高精細な画像の記録が可能であり、各方面で急速な発展を遂げている。また、使用される用途も多岐にわたり、それぞれの目的にあった記録媒体あるいはインクが使用される。
【０００３】
特に、近年では記録速度の大幅な向上がみられ、軽印刷用途にも耐え得る性能を持つプリンタの開発も行われている。しかしながら、インクジェットプリンタにおいて、その性能を引き出すためにはインクの吸収性を付与したインクジェット専用紙が必要である。
【０００４】
インクの吸収性をあまり持たないコート紙やアート紙、もしくはインク吸収性の全くないプラスチックフイルム上に記録する際には、異色インク液体同士が記録媒体上で混ざり色濁りを起こす、いわゆるブリード等の課題があり、インクジェット記録で記録媒体に多様性を持たせる上で課題となっていた。
【０００５】
上記課題に対し、室温において固体状ワックス等を素材とするホットメルト型インク組成物を用い、加熱等により液化し、何らかのエネルギーを加えて噴射させ、記録媒体上に付着させつつ冷却固化して記録ドットを形成するホットメルト型インクジェット記録方法が提案されている（特許文献１、２参照。）。このホットメルト型インクは、室温で固体であるために取り扱い時に汚れることが無く、また、溶融時のインク蒸発量が実質無いため、ノズルの目詰まりを起こすことがない。更に、付着後直ちに固化するため色にじみも少なく、紙質に関係なく良好な印刷品質を提供するインク組成物であるといわれている。しかしながら、このような方法で記録された画像は、インクドットが柔らかいワックス状であるため、ドットの盛り上がりに起因する品質の劣化や、耐擦性の不足等の課題があった。
【０００６】
一方、活性エネルギー線を照射することにより硬化するインクジェット記録用インクが開示されている（特許文献３参照。）。また、色材として顔料を含有し、かつ重合性化合物として三官能以上のポリアクリレートを含有し、ケトン、アルコールを主溶剤とする、いわゆる非水系インクが提案されている（特許文献４参照。）。また、活性エネルギー線硬化性不飽和二重結合を有する基を含有するポリウレタン化合物、塩基性化合物、着色剤、水溶性有機溶剤及び水を含有する水系の活性エネルギー線硬化型インクジェット記録用インク組成物が提案されている（特許文献５参照。）。更には、顔料粒子の表面に１種以上の親水性基が結合している自己分散型顔料と、ビニル化合物からなる紫外線硬化型モノマーと光重合開始剤と水とを含む水系のインクジェット用インクが提案されている（特許文献６参照。）。
【０００７】
これら提案されている活性エネルギー線反応性インクでは、インク自身を硬化成分により硬化させるため、非吸収性記録媒体に対しても記録が可能となったが、画像の定着に十分な量含有すると、インクジェットインク中の固形分含有率が高くなり、ドットの盛り上がり等の印字物の質感にも課題があった。特に画像形成部と非画像部（白地部）との光沢差による不自然で違和感のある画質を生じるという課題を抱えている。また水系のインクジェット用インクにおいては、水の濡れ性が悪い記録媒体を用いると、インクが記録媒体上で撥いてしまい、満足な画像濃度が得られないという課題があった。更に、これら提案されている活性エネルギー線反応性インクを用いて形成した画像の一部では、画像定着性が不十分であることが判明し、早急な改良が求められている。
【特許文献１】米国特許第４，３９１，３６９号明細書
【特許文献２】米国特許第４，４８４，９４８号明細書
【特許文献３】米国特許第４，２２８，４３８号明細書
【特許文献４】特公平５−６４６６７号公報
【特許文献５】特開２００２−８０７６７号公報
【特許文献６】特開２００２−２７５４０４号公報
【発明の開示】
【発明が解決しようとする課題】
【０００８】
本発明は、上記課題に鑑みなされたものであり、カラーブリード耐性が良好で、画像平滑性及び光沢性に優れ、高濃度で良好な定着性を備えたインクジェットインク、インクジェット用インクセット及びインクジェット記録方法を提供することにある。
【課題を解決するための手段】
【０００９】
本発明の上記目的は、以下により達成された。
【００１０】
１．少なくとも、水、色材、水溶性有機溶媒及び活性エネルギー線反応性化合物を含有するインクジェットインクにおいて、インクジェットインクは、下記Ａ群から選ばれる少なくとも１種の水溶性有機溶媒を含有しており、且つＡ群から選ばれる水溶性有機溶媒のインクジェットインク中の含有量が２０質量％以上であることを特徴とするインクジェットインク。
【００１１】
Ａ群：１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート、アルキレングリコールジアルキルエーテル。
【００１２】
２．前記インクジェットインクが、更に水溶性有機溶媒として、１，２−ヘキサンジオール、トリエチレングリコールモノブチルエーテル、ｎ−ブタノールまたはイソプロピルアルコールを含有することを特徴とする１に記載のインクジェットインク。
【００１３】
３．前記活性エネルギー線反応性化合物が、主鎖に対して複数の側鎖を有し、活性エネルギー線を照射することにより、側鎖間で架橋結合可能な高分子化合物であることを特徴とする１または２に記載のインクジェットインク。
【００１４】
４．前記主鎖が、ポリ酢酸ビニルのケン化物であることを特徴とする３に記載のインクジェットインク。
【００１５】
５．前記インクジェットインクが樹脂微粒子を含有することを特徴とする１〜４のいずれか１に記載のインクジェットインク。
【００１６】
６．２種以上のインクジェットインクから構成されたインクジェット用インクセットであって、インクジェットインクの少なくとも１種が、１〜５のいずれか１に記載のインクジェットインクであることを特徴とするインクジェット用インクセット。
【００１７】
７．１〜５のいずれか１に記載のインクジェットインクを記録媒体上に吐出し、次いで、活性エネルギー線を照射し、乾燥させることを特徴とするインクジェット記録方法。
【００１８】
８．６に記載のインクジェット用インクセットを構成するインクジェットインクを記録媒体上に吐出し、次いで、活性エネルギー線を照射し、乾燥させることを特徴とするインクジェット記録方法。
【００１９】
９．前記記録媒体が、ポリ塩化ビニルフィルムであることを特徴とする７または８に記載のインクジェット記録方法。
【００２０】
１０．７〜９のいずれか１に記載のインクジェット記録方法において、前記記録媒体を予め加熱し、インクジェットインクを記録媒体上に吐出することを特徴とするインクジェット記録方法。
【発明の効果】
【００２１】
本発明によって、カラーブリード耐性が良好で、画像平滑性及び光沢性に優れ、高濃度で良好な定着性と耐水性を備えたインクジェットインク、インクジェット用インクセット及びインクジェット記録方法を提供することができた。
【発明を実施するための最良の形態】
【００２２】
本発明者は、上記課題に鑑み鋭意検討を行った結果、少なくとも、水、色材、水溶性有機溶媒と活性エネルギー線反応性化合物とを含有するインクジェットインクにおいて、該水溶性有機溶媒の少なくとも１種が、次に記載のＡ群から選ばれる水溶性有機溶媒（以下、単に、「Ａ群から選ばれる水溶性有機溶剤」と称する場合あり）であり、Ａ群から選ばれる水溶性有機溶媒のインクジェットインク中での総含有量が２０質量％以上（好ましくは２０質量％以上８０質量％以下）であるインクジェットインクにより実現できることを見出し、本発明に至った次第である。
【００２３】
Ａ群：１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート、アルキレングリコールジアルキルエーテル。
【００２４】
すなわち、本発明者らは、従来より提案されている活性エネルギー線反応性インクを用いた際の画像の凹凸、ドットの盛り上がりに対する解決手段の検討を進め、インクジェットインクを構成する様々な水溶性有機溶媒とその特性に着目し、水溶性有機溶媒の種類と含有量を検討し、調査、研究を行なった結果、少なくとも、水、色材、活性エネルギー線反応性化合物と水溶性有機溶媒を含有するインクにおいて、該水溶性有機溶媒が、上記Ａ群から選ばれる水溶性有機溶剤であり、且つ該Ａ群から選ばれる水溶性有機溶媒のインクジェットインク（以下、単に「インク」と称する場合あり）中での総含有量が２０質量％以上であることにより、画像平滑性及び画像濃度が著しく良好になることを見出した。
【００２５】
その機構として、これに限定されるものではないが、インク着弾後、上記水溶性有機溶媒が記録媒体を軟化させ、従って、これにより活性エネルギー線照射後のインクが記録媒体上に強固に定着したためと推定している。更に水系インクの濡れ性が悪い一部の記録媒体においても、本発明によれば、上記水溶性有機溶媒と基材の相溶性が良く、インクが記録媒体上でむらなく均一に濡れ拡がり、高濃度な記録画像が得られることに至った。
【００２６】
また、更に、水溶性有機溶媒として、１，２−ヘキサンジオール、トリエチレングリコールモノブチルエーテル、ｎ−ブタノールまたはイソプロピルアルコールをインク中に含有することで、一部の記録媒体においてはインクの濡れ性を更に向上させる効果があり、一部の記録画像においては更に画質のむらがなく良好な画像が得られることを見出した。
【００２７】
更に検討進めた結果、活性エネルギー線反応性化合物として、主鎖に複数の側鎖を有し活性エネルギー線を照射することにより、側鎖間で架橋結合可能な高分子化合物を用いることで、驚く程光沢性が向上することを見出した。従来公知の活性エネルギー線反応性インクはインク中の固形分量が多く、そのため光沢性に課題があったが、本発明に係る上記の活性エネルギー線架橋型高分子化合物を含有するインクにおいては、インク中の固形分量が少量で効果を発揮でき、乾燥後の光沢性が非常に優れる。
【００２８】
また、インクジェットインクに樹脂微粒子を含有することで、定着性が驚くほど良好になることがわかった。
【００２９】
以上の如く、活性エネルギー線反応性化合物の種類、水溶性有機溶媒の種類、それぞれの含有量に着目し、それらを最適なものとすることによって、画像平滑性、画質むら及び光沢性、定着性のいずれの性能をも満たすことができるインクジェットインクを実現することができた。
【００３０】
本発明に係る活性エネルギー線反応性化合物とは、活性エネルギー線の照射により重合、架橋等の化学結合を形成する化合物を指す。これらの化合物の例としては、分子末端に反応性基を有するグリセリンアクリレート、グリセリントリアクリレートなどの単官能、多官能の重合性化合物、主鎖に対して複数の側鎖を有しており側鎖間で架橋結合可能な高分子化合物などが挙げられる。これらの中でも、記録媒体上でのカラーブリード、ビーディング防止の点から、側鎖間で架橋結合可能な高分子化合物（活性エネルギー線架橋型高分子化合物）が好ましい。この側鎖間で架橋結合可能な高分子化合物は、元々ある程度の分子量をもった主鎖に対して複数の側鎖を有し、当該側鎖間で（高分子化合物間で）架橋結合を形成するため、一般的な連鎖反応により重合する活性エネルギー線反応性化合物に比較し、光子一つ当たりの分子量増加効果が著しく大きい。特に本発明においては、効率的に分子量増加効果を発現する前記化合物が非常に有効である。
【００３１】
上記活性エネルギー線架橋型高分子化合物としては、ポリ酢酸ビニルのケン化物、ポリビニルアセタール、ポリエチレンオキサイド、ポリアルキレンオキサイド、ポリビニルピロリドン、ポリアクリルアミド、ポリアクリル酸、ヒドロキシエチルセルロース、メチルセルロース、ヒドロキシプロピルセルロース、ポリウレタン、ポリアミド、ポリエステルまたは前記樹脂の誘導体、ならびにこれらの共重合体からなる群より選ばれる少なくとも一種の主鎖に対して、反応性の変性基を導入した側鎖を有するものが挙げられる。
【００３２】
親水性主鎖においては、側鎖の導入に対する簡便性や、取り扱いの観点からポリ酢酸ビニルのケン化物が好ましく、ケン化度は７７％以上、９９％以下であることが好ましい。また、活性エネルギー線架橋型高分子化合物としての平均重合度は２００以上、４０００以下であることが好ましく、２００以上、１８００以下がハンドリングの観点からより好ましく、２００以上、５００以下において本発明の効果が更に好ましく発揮できる。平均重合度が２００以上であれば、架橋による増粘効果が適度に認められ、ブリード耐性が良好である。また平均重合度が４０００以下であれば、一定時間吐出休止後の吐出性、いわゆる間欠吐出性が良好である。尚、平均重合度は日本工業規格Ｋ６７２６により算出することができる。
【００３３】
主鎖に対する側鎖の変性率は、０．８モル％以上、４．０モル％以下であることが好ましく、更には１．５モル％以上、３．０モル％以下であることが反応性の観点からより好ましい。親水性主鎖に対する側鎖の変性率が０．８モル％以上であれば十分な架橋性を有し、本発明の目的効果を顕著に得ることができる。また、４．０モル％以下であれば適度な架橋密度であるために、柔軟性のある画像膜を得やすく、膜強度が特に良好である。
【００３４】
上記する側鎖には、光二量化型、光分解型、光重合型、光変性型、光解重合型等の変性基を導入することができ、組み合わせる色材との反応効率の観点から、側鎖としてはノニオン性、アニオン性、両性（ベタイン化合物）が好ましく、特に、色材としてアニオン性染料あるいはアニオン性顔料と組み合わせる場合には、ノニオン性またはアニオン性であることが好ましく、特に好ましくはノニオン性である。
【００３５】
光二量化型の変性基を有するものとしては、ジアゾ基、シンナモイル基、スチルバゾニウム基、スチルキノリウム基等を導入したものが好ましく、例えば、特開昭６０−１２９７４２号公報等の公報に記載された感光性樹脂（組成物）が挙げられる。
【００３６】
特開昭６０−１２９７４２号公報記載の感光性樹脂は、ポリビニルアルコール構造体中にスチルバゾニウム基を導入した下記一般式（１）で表される化合物である。
【００３７】
【化１】
2007154087.tif 000002
【００３８】
式中、Ｒ1は炭素数１〜４のアルキル基を表し、Ａ-はカウンターアニオンを表す。
【００３９】
また、特開昭５６−６７３０９号公報記載の感光性樹脂は、ポリビニルアルコール構造体中に、下記一般式（２）で表される２−アジド−５−ニトロフェニルカルボニルオキシエチレン構造、または、下記一般式（３）で表され、４−アジド−３−ニトロフェニルカルボニルオキシエチレン構造を有する樹脂組成物である。
【００４０】
【化２】
2007154087.tif 000003
【００４１】
また、下記一般式（４）で表される変性基も好ましく用いられる。
【００４２】
【化３】
2007154087.tif 000004
【００４３】
式中、Ｒはアルキレン基または芳香族環を表す。好ましくはベンゼン環である。
【００４４】
光重合型の変性基としては、例えば、特開２０００−１８１０６２号、特開２００４−１８９８４１号に示される下記一般式（５）で表される樹脂が反応性との観点から好ましい。
【００４５】
【化４】
2007154087.tif 000005
【００４６】
式中、Ｒ2はメチル基または水素原子を表し、ｎは１または２を表し、Ｘは−（ＣＨ2）m−ＣＯＯ−または−Ｏ−を表し、Ｙは芳香族環または単結合手を表し、ｍは０〜６までの整数を表す。
【００４７】
また、特開２００４−１６１９４２号公報に記載されている光重合型の下記一般式（６）で表される変性基を、従来公知の水溶性樹脂に用いることも好ましい。
【００４８】
【化５】
2007154087.tif 000006
【００４９】
式中、Ｒ3はメチル基または水素原子を表し、Ｒ4は炭素数２〜１０の直鎖状または分岐状のアルキレン基を表す。
【００５０】
本発明のインクジェットインクにおいては、光重合型の変性基を有する高分子化合物を用いる場合、公知の光重合開始剤を用いることが好ましく、中でも水溶性光重合開始剤を用いることは特に好ましい。
【００５１】
本発明のインクジェットインクで適用可能な水溶性の光重合開始剤としては、下記一般式（７）で表される化合物が、高分子化合物との相溶性、感度の観点から好ましい。
【００５２】
【化６】
2007154087.tif 000007
【００５３】
式中、ｎは１〜５の整数を表す。
【００５４】
また、上記光重合開始剤は、本発明に係る活性エネルギー線架橋型高分子化合物の親水性主鎖に対して、側鎖にグラフト化されていても好ましい。
【００５５】
本発明に係る活性エネルギー線架橋型高分子化合物、すなわち、側鎖間で架橋結合可能な高分子化合物は、架橋点数が主鎖の長さ及び側鎖の導入量で完全に制御できるため、目的に応じたインク膜の物性制御が可能となる。特に、主鎖の分子量（重合度）は、架橋後の膜の強度にも影響するが、インク中に入れた場合はヘッド部でインクが乾燥した際での増粘にも大きく影響し、上記で述べたように、この分子量（重合度）を適切な範囲することで、乾燥時の増粘を抑えて間欠出射の安定性をよくすることができる。
【００５６】
本発明に係る活性エネルギー線架橋型高分子化合物の含有量は、インク中に、０．５質量％以上、５．０質量％以下とすることが画像平滑性の観点から好ましく、更に好ましくは１．０質量％以上、３．０質量％以下である。
【００５７】
《水溶性有機溶媒》
本発明のインクジェットインクでは、含有する水溶性有機溶媒の少なくとも１種が、１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート及びアルキレングリコールジアルキルエーテルから選ばれるものであり、当該１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート及びアルキレングリコールジアルキルエーテルから選ばれ、インク中に含有される水溶性有機溶媒の総含有量が２０質量％以上であれば、十分な画像平滑性及び良好な画像濃度を得ることができる。これらの水溶性有機溶媒は２種類以上用いてもよい。また、この総含有量は２０質量％以上、８０質量％以下であることが特に好ましい。
【００５８】
活性エネルギー線反応性化合物と水溶性有機溶媒を含む本発明のインクにおいて、水溶性有機溶媒の少なくとも１種が、１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート及びアルキレングリコールジアルキルエーテルから選ばれるものであり、当該１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート及びアルキレングリコールジアルキルエーテルから選ばれる水溶性有機溶媒の総含有量がインク中に２０質量％以上であることで、十分な画像平滑性及び良好な画像濃度を得ることができる。これは、上記水溶性有機溶媒により記録媒体が軟化し、従って、記録媒体上にインク中の固形分が強固に定着するためであると考えられる。
【００５９】
なお、アルキレングリコールジアルキルエーテルとは、例えば、エチレングリコールジエチルエーテル、ジエチレングリコールジメチルエーテル、ジエチレングリコールジエチルエーテル、ジエチレングリコールジブチルエーテル、テトラエチレングリコールジメチルエーテル等が挙げられる。アルキレングリコールアルキルエーテルアセテートとは、例えばエチレングリコールモノメチルエーテルアセテート、エチレングリコールモノエチルエーテルアセテート、エチレングリコールモノブチルエーテルアセテート等が挙げられる。
【００６０】
また主鎖に対して複数の側鎖を有し、活性エネルギー線を照射することにより、側鎖間で架橋結合可能な活性エネルギー線反応性化合物とこれらの水溶性有機溶媒の相溶性が非常に良く、光沢性も良好になる。
【００６１】
更に、インク中に、水溶性有機溶媒として、１，２−ヘキサンジオール、トリエチレングリコールモノブチルエーテル、ｎ−ブタノール（ｎ＝１，２、ｔｅｒｔ）またはイソプロピルアルコールを含有することにより、更に画質のむらがなく良好な画像が得られる。
【００６２】
これらの水溶性有機溶剤は、インク中に３質量％以上１５質量％以下含有することが好ましい。
【００６３】
本発明に係る上記の有機溶媒以外でも本発明の効果を損なわない範囲で用いることができる。好ましいものとしては、水性液媒体であり、水性液媒体としては、水及び水溶性有機溶剤等の混合溶媒が更に好ましく用いられる。好ましく用いられる水溶性有機溶剤の例としては、アルコール類（例えば、メタノール、エタノール、プロパノール）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ペンタンジオール、グリセリン、ヘキサントリオール、チオジグリコール）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン）、アミド類（例えば、ホルムアミド、Ｎ，Ｎ−ジメチルホルムアミド、Ｎ，Ｎ−ジメチルアセトアミド等）、複素環類（例えば、２−ピロリドン、シクロヘキシルピロリドン、２−オキサゾリドン等）、スルホキシド類（例えば、ジメチルスルホキシド）等が挙げられる。
【００６４】
《色材》
本発明のインクジェットインクに用いられる色材としては、染料または顔料を用いることができる。
【００６５】
〔染料〕
本発明で用いることのできる染料としては、特に制限はなく、酸性染料、直接染料、反応性染料等の水溶性染料、分散染料等が挙げられる。
【００６６】
以下、本発明のインクジェットインクに適用可能な染料の具体例を列挙するが、本発明では、これら例示する染料にのみ限定されるものではない。
【００６７】
（水溶性染料）
本発明で用いることのできる水溶性染料としては、例えば、アゾ染料、メチン染料、アゾメチン染料、キサンテン染料、キノン染料、フタロシアニン染料、トリフェニルメタン染料、ジフェニルメタン染料等を挙げることができる。また、下記の染料を用いることができる。
【００６８】
〈Ｃ．Ｉ．アシッドイエロー〉
１、３、１１、１７、１８、１９、２３、２５、３６、３８、４０、４２、４４、４９、５９、６１、６５、６７、７２、７３、７９、９９、１０４、１１０、１１４、１１６、１１８、１２１、１２７、１２９、１３５、１３７、１４１、１４３、１５１、１５５、１５８、１５９、１６９、１７６、１８４、１９３、２００、２０４、２０７、２１５、２１９、２２０、２３０、２３２、２３５、２４１、２４２、２４６、
〈Ｃ．Ｉ．アシッドオレンジ〉
３、７、８、１０、１９、２４、５１、５６、６７、７４、８０、８６、８７、８８、８９、９４、９５、１０７、１０８、１１６、１２２、１２７、１４０、１４２、１４４、１４９、１５２、１５６、１６２、１６６、１６８、
〈Ｃ．Ｉ．アシッドレッド〉
８８、９７、１０６、１１１、１１４、１１８、１１９、１２７、１３１、１３８、１４３、１４５、１５１、１８３、１９５、１９８、２１１、２１５、２１７、２２５、２２６、２４９、２５１、２５４、２５６、２５７、２６０、２６１、２６５、２６６、２７４、２７６、２７７、２８９、２９６、２９９、３１５、３１８、３３６、３３７、３５７、３５９、３６１、３６２、３６４、３６６、３９９、４０７、４１５、
〈Ｃ．Ｉ．アシッドバイオレット〉
１７、１９、２１、４２、４３、４７、４８、４９、５４、６６、７８、９０、９７、１０２、１０９、１２６、
〈Ｃ．Ｉ．アシッドブルー〉
１、７、９、１５、２３、２５、４０、６２、７２、７４、８０、８３、９０、９２、１０３、１０４、１１２、１１３、１１４、１２０、１２７、１２８、１２９、１３８、１４０、１４２、１５６、１５８、１７１、１８２、１８５、１９３、１９９、２０１、２０３、２０４、２０５、２０７、２０９、２２０、２２１、２２４、２２５、２２９、２３０、２３９、２４９、２５８、２６０、２６４、２７８、２７９、２８０、２８４、２９０、２９６、２９８、３００、３１７、３２４、３３３、３３５、３３８、３４２、３５０、
〈Ｃ．Ｉ．アシッドグリーン〉
９、１２、１６、１９、２０、２５、２７、２８、４０、４３、５６、７３、８１、８４、１０４、１０８、１０９、
〈Ｃ．Ｉ．アシッドブラウン〉
２、４、１３、１４、１９、２８、４４、１２３、２２４、２２６、２２７、２４８、２８２、２８３、２８９、２９４、２９７、２９８、３０１、３５５、３５７、４１３、
〈Ｃ．Ｉ．アシッドブラック〉
１、２、３、２４、２６、３１、５０、５２、５８、６０、６３、１０７、１０９、１１２、１１９、１３２、１４０、１５５、１７２、１８７、１８８、１９４、２０７、２２２、
〈Ｃ．Ｉ．ダイレクトイエロー〉
８、９、１０、１１、１２、２２、２７、２８、３９、４４、５０、５８、７９、８６、８７、９８、１０５、１０６、１３０、１３２、１３７、１４２、１４７、１５３、
〈Ｃ．Ｉ．ダイレクトオレンジ〉
６、２６、２７、３４、３９、４０、４６、１０２、１０５、１０７、１１８、
〈Ｃ．Ｉ．ダイレクトレッド〉
２、４、９、２３、２４、３１、５４、６２、６９、７９、８０、８１、８３、８４、８９、９５、２１２、２２４、２２５、２２６、２２７、２３９、２４２、２４３、２５４、
〈Ｃ．Ｉ．ダイレクトバイオレット〉
９、３５、５１、６６、９４、９５、
〈Ｃ．Ｉ．ダイレクトブルー〉
１、１５、７１、７６、７７、７８、８０、８６、８７、９０、９８、１０６、１０８、１６０、１６８、１８９、１９２、１９３、１９９、２００、２０１、２０２、２０３、２１８、２２５、２２９、２３７、２４４、２４８、２５１、２７０、２７３、２７４、２９０、２９１、
〈Ｃ．Ｉ．ダイレクトグリーン〉
２６、２８、５９、８０、８５、
〈Ｃ．Ｉ．ダイレクトブラウン〉
４４、１０６、１１５、１９５、２０９、２１０、２２２、２２３、
〈Ｃ．Ｉ．ダイレクトブラック〉
１７、１９、２２、３２、５１、６２、１０８、１１２、１１３、１１７、１１８、１３２、１４６、１５４、１５９、１６９、
〈Ｃ．Ｉ．リアクティブイエロー〉
２、３、７、１５、１７、１８、２２、２３、２４、２５、２７、３７、３９、４２、５７、６９、７６、８１、８４、８５、８６、８７、９２、９５、１０２、１０５、１１１、１２５、１３５、１３６、１３７、１４２、１４３、１４５、１５１、１６０、１６１、１６５、１６７、１６８、１７５、１７６、
〈Ｃ．Ｉ．リアクティブオレンジ〉
１、４、５、７、１１、１２、１３、１５、１６、２０、３０、３５、５６、６４、６７、６９、７０、７２、７４、８２、８４、８６、８７、９１、９２、９３、９５、１０７、
〈Ｃ．Ｉ．リアクティブレッド〉
２、３、５、８、１１、２１、２２、２３、２４、２８、２９、３１、３３、３５、４３、４５、４９、５５、５６、５８、６５、６６、７８、８３、８４、１０６、１１１、１１２、１１３、１１４、１１６、１２０、１２３、１２４、１２８、１３０、１３６、１４１、１４７、１５８、１５９、１７１、１７４、１８０、１８３、１８４、１８７、１９０、１９３、１９４、１９５、１９８、２１８、２２０、２２２、２２３、２２８、２３５、
〈Ｃ．Ｉ．リアクティブバイオレット〉
１、２、４、５、６、２２、２３、３３、３６、３８、
〈Ｃ．Ｉ．リアクティブブルー〉
２、３、４、５、７、１３、１４、１５、１９、２１、２５、２７、２８、２９、３８、３９、４１、４９、５０、５２、６３、６９、７１、７２、７７、７９、８９、１０４、１０９、１１２、１１３、１１４、１１６、１１９、１２０、１２２、１３７、１４０、１４３、１４７、１６０、１６１、１６２、１６３、１６８、１７１、１７６、１８２、１８４、１９１、１９４、１９５、１９８、２０３、２０４、２０７、２０９、２１１、２１４、２２０、２２１、２２２、２３１、２３５、２３６、
〈Ｃ．Ｉ．リアクティブグリーン〉
８、１２、１５、１９、２１、
〈Ｃ．Ｉ．リアクティブブラウン〉
２、７、９、１０、１１、１７、１８、１９、２１、２３、３１、３７、４３、４６、
〈Ｃ．Ｉ．リアクティブブラック〉
５、８、１３、１４、３１、３４、３９、
〈Ｃ．Ｉ．フードブラック〉
１、２、
更に、染料として、下記一般式（８）で表される化合物または一般式（９）で表される化合物が挙げられる。
【００６９】
【化７】
2007154087.tif 000008
【００７０】
上記一般式（８）において、Ｒ1は水素原子または置換可能な置換基を表し、水素原子またはフェニルカルボニル基が好ましい。Ｒ2は異なってもよく水素原子または置換可能な置換基を表し、水素原子が好ましい。Ｒ3は水素原子または置換可能な置換基を表し、水素原子またはアルキル基が好ましい。Ｒ4は水素原子または置換可能な置換基を表し、水素原子、アリールオキシ基が好ましい。Ｒ5は異なってもよく水素原子または置換可能な置換基を表し、スルホン酸基が好ましい。ｎは１〜４の整数を表し、ｍは１〜５の整数を表す。
【００７１】
上記一般式（９）において、Ｘはフェニル基またはナフチル基を表し、置換可能な置換基で置換されていてもよく、スルホン酸基またはカルボキシル基で置換されていることが好ましい。Ｙは水素イオン、ナトリウムイオン、カリウムイオン、リチウムイオン、アンモニウムイオンまたはアルキルアンモニウムイオンを表す。Ｒeは異なってもよく水素原子またはナフタレン環に置換可能な置換基を表す。ｑは１または２を表す。ｐは１〜４の整数を表す。ただし、ｑ＋ｐ＝５である。Ｚは置換可能な置換基を表し、カルボニル基、スルホニル基または下記一般式（１０）で表される基を表し、特に、下記一般式（１０）で表される基が好ましい。
【００７２】
【化８】
2007154087.tif 000009
【００７３】
上記一般式（１０）において、Ｗ1、Ｗ2はそれぞれ異なっていてもよいハロゲン原子、アミノ基、水酸基、アルキルアミノ基またはアリールアミノ基を表し、ハロゲン原子、水酸基またはアルキルアミノ基が好ましい。
【００７４】
（分散染料）
また、分散染料としては、アゾ系分散染料、キノン系分散染料、アントラキノン系分散染料、キノフタロン系分散染料等種々の分散染料を用いることができ、以下にその具体的化合物を挙げる。
【００７５】
〈Ｃ．Ｉ．Ｄｉｓｐｅｒｓｅ  Ｙｅｌｌｏｗ〉
３、４、５、７、９、１３、２３、２４、３０、３３、３４、４２、４４、４９、５０、５１、５４、５６、５８、６０、６３、６４、６６、６８、７１、７４、７６、７９、８２、８３、８５、８６、８８、９０、９１、９３、９８、９９、１００、１０４、１０８、１１４、１１６、１１８、１１９、１２２、１２４、１２６、１３５、１４０、１４１、１４９、１６０、１６２、１６３、１６４、１６５、１７９、１８０、１８２、１８３、１８４、１８６、１９２、１９８、１９９、２０２、２０４、２１０、２１１、２１５、２１６、２１８、２２４、２２７、２３１、２３２、
〈Ｃ．Ｉ．Ｄｉｓｐｅｒｓｅ  Ｏｒａｎｇｅ〉
１、３、５、７、１１、１３、１７、２０、２１、２５、２９、３０、３１、３２、３３、３７、３８、４２、４３、４４、４５、４７、４８、４９、５０、５３、５４、５５、５６、５７、５８、５９、６１、６６、７１、７３、７６、７８、８０、８９、９０、９１、９３、９６、９７、１１９、１２７、１３０、１３９、１４２、
〈Ｃ．Ｉ．Ｄｉｓｐｅｒｓｅ  Ｒｅｄ〉
１、４、５、７、１１、１２、１３、１５、１７、２７、４３、４４、５０、５２、５３、５４、５５、５６、５８、５９、６０、６５、７２、７３、７４、７５、７６、７８、８１、８２、８６、８８、９０、９１、９２、９３、９６、１０３、１０５、１０６、１０７、１０８、１１０、１１１、１１３、１１７、１１８、１２１、１２２、１２６、１２７、１２８、１３１、１３２、１３４、１３５、１３７、１４３、１４５、１４６、１５１、１５２、１５３、１５４、１５７、１５９、１６４、１６７、１６９、１７７、１７９、１８１、１８３、１８４、１８５、１８８、１８９、１９０、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、
〈Ｃ．Ｉ．Ｄｉｓｐｅｒｓｅ  Ｖｉｏｌｅｔ〉
１、４、８、２３、２６、２７、２８、３１、３３、３５、３６、３８、４０、４３、４６、４８、５０、５１、５２、５６、５７、５９、６１、６３、６９、７７、
〈Ｃ．Ｉ．Ｄｉｓｐｅｒｓｅ  Ｇｒｅｅｎ〉
９、
〈Ｃ．Ｉ．Ｄｉｓｐｅｒｓｅ  Ｂｒｏｗｎ〉
１、２、４、９、１３、１９、
〈Ｃ．Ｉ．Ｄｉｓｐｅｒｓｅ  Ｂｌｕｅ〉
３、７、９、１４、１６、１９、２０、２６、２７、３５、４３、４４、５４、５５、５６、５８、６０、６２、６４、７１、７２、７３、７５、７９、８１、８２、８３、８７、９１、９３、９４、９５、９６、１０２、１０６、１０８、１１２、１１３、１１５、１１８、１２０、１２２、１２５、１２８、１３０、１３９、１４１、１４２、１４３、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、２５７、２５９、２６７、２６８、２７０、２８４、２８５、２８７、２８８、２９１、２９３、２９５、２９７、３０１、３１５、３３０、３３３、
〈Ｃ．Ｉ．Ｄｉｓｐｅｒｓｅ  Ｂｌａｃｋ〉
１、３、１０、２４
等が挙げられる。
【００７６】
これら上記列挙した染料は、「染色ノート第２１版」（出版；色染社）等に記載されている。
【００７７】
（キレート染料、シルバーダイブリーチ染料）
この他に、キレート染料やシルバーダイブリーチ（銀色素漂白法）感光材料（例えば、チバガイギー製チバクローム）に用いられるアゾ染料を挙げることができる。
【００７８】
キレート染料に関しては、例えば、英国特許第１，０７７，４８４号に記載されている。また、銀色素漂白法感光材料用のアゾ染料に関しては、例えば、英国特許第１，０３９，４５８号、同第１，００４，９５７号、同第１，０７７，６２８号、米国特許第２，６１２，４４８号に記載されている。
【００７９】
〔顔料〕
本発明で用いることのできる顔料としては、従来公知の有機あるいは無機顔料を挙げることができる。例えば、アゾレーキ、不溶性アゾ顔料、縮合アゾ顔料、キレートアゾ顔料等のアゾ顔料や、フタロシアニン顔料、ペリレン及びペリレン顔料、アントラキノン顔料、キナクリドン顔料、ジオキサンジン顔料、チオインジゴ顔料、イソインドリノン顔料、キノフタロニ顔料等の多環式顔料や、塩基性染料型レーキ、酸性染料型レーキ等の染料レーキや、ニトロ顔料、ニトロソ顔料、アニリンブラック、昼光蛍光顔料等の有機顔料、カーボンブラック等の無機顔料が挙げられる。
【００８０】
以下、本発明のインクジェットインクに適用可能な顔料の具体例を列挙するが、本発明では、これら例示する顔料にのみ限定されるものではない。
【００８１】
マゼンタまたはレッド用の顔料は、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【００８２】
オレンジまたはイエロー用の顔料は、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー７４、Ｃ．Ｉ．ピグメントイエロー９３、Ｃ．Ｉ．ピグメントイエロー９４、Ｃ．Ｉ．ピグメントイエロー１２８、Ｃ．Ｉ．ピグメントイエロー１３８、ピグメントイエロー１８０等が挙げられる。
【００８３】
グリーンまたはシアン用の顔料は、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１５：４、Ｃ．Ｉ．ピグメントブルー１６、Ｃ．Ｉ．ピグメントブルー６０、Ｃ．Ｉ．ピグメントグリーン７等が挙げられる。
【００８４】
また、ブラック用の顔料として、例えば、カーボンブラック等が挙げられる。
【００８５】
（自己分散顔料）
また、本発明のインクジェットインクでは、顔料として自己分散顔料を用いることもできる。自己分散顔料とは、分散剤なしで分散が可能な顔料を指し、特に好ましくは、表面に極性基を有している顔料粒子である。
【００８６】
表面に極性基を有する顔料粒子とは、顔料粒子表面に直接極性基で修飾させた顔料、あるいは有機顔料母核を有する有機物で直接にまたはジョイントを介して極性基が結合しているもの（以下、顔料誘導体という）をいう。
【００８７】
極性基としては、例えば、スルホン酸基、カルボン酸基、燐酸基、硼酸基、水酸基が挙げられるが、好ましくはスルホン酸基、カルボン酸基であり、更に好ましくは、カルボン酸基である。
【００８８】
表面に極性基を有する顔料粒子を得る方法としては、例えば、国際公開第９７／４８７６９号パンフレット、特開平１０−１１０１２９号公報、特開平１１−２４６８０７号公報、特開平１１−５７４５８号公報、同１１−１８９７３９号公報、特開平１１−３２３２３２号公報、特開２０００−２６５０９４号公報等に記載の顔料粒子表面を適当な酸化剤でさせることにより、顔料表面の少なくとも一部に、スルホン酸基もしくはその塩といった極性基を導入する方法が挙げられる。具体的には、カーボンブラックを濃硝酸で酸化したり、カラー顔料の場合は、スルフォランやＮ−メチル−２−ピロリドン中で、スルファミン酸、スルホン化ピリジン塩、アミド硫酸などで酸化することにより調製することができる。これらの反応で、酸化が進みすぎ、水溶性となってしまった物は除去、精製することにより、顔料分散体を得ることができる。また、酸化によりスルホン酸基を表面に導入した場合は、酸性基を必要に応じて、塩基性化合物を用いて中和してもよい。
【００８９】
そのほかの方法としては、特開平１１−４９９７４号公報、特開２０００−２７３３８３号公報、同２０００−３０３０１４号公報等に記載の顔料誘導体をミリングなどの処理で顔料粒子表面に吸着させる方法、特開２００２−１７９９７７号、同２００２−２０１４０１号等に記載の顔料を顔料誘導体と共に溶媒で溶解した後、貧溶媒中で晶析させる方法等を挙げることができ、いずれの方法でも容易に、表面に極性基を有する顔料粒子を得ることができる。
【００９０】
極性基は、フリーでも塩の状態でも良いし、あるいはカウンター塩を有していても良い。カウンター塩としては、例えば、無機塩（例えば、リチウム、ナトリウム、カリウム、マグネシウム、カルシウム、アルミニウム、ニッケル、アンモニウム）、有機塩（例えば、トリエチルアンモニウム、ジエチルアンモニウム、ピリジニウム、トリエタノールアンモニウム等）が挙げられ、好ましくは１価の価数を有するカウンター塩である。
【００９１】
（顔料分散体の製造方法）
顔料の分散方法としては、例えば、ボールミル、サンドミル、アトライター、ロールミル、アジテータ、ヘンシェルミキサ、コロイドミル、超音波ホモジナイザー、パールミル、湿式ジェットミル、ペイントシェーカー等の各種分散機を用いることができる。また、顔料分散体の粗粒分を除去する目的で、遠心分離装置を使用すること、フィルターを使用することも好ましい。
【００９２】
（顔料分散に適用可能な分散剤）
必要に応じて、顔料分散剤として界面活性剤、高分子分散剤を含有させてもよい。界面活性剤、高分子分散剤の種類は特に制限されないが、界面活性剤としては、例えば、高級脂肪酸塩、アルキル硫酸塩、アルキルエステル硫酸塩、アルキルスルホン酸塩、スルホコハク酸塩、ナフタレンスルホン酸塩、アルキルリン酸塩、ポリオキシアルキレンアルキルエーテルリン酸塩、ポリオキシアルキレンアルキルフェニルエーテル、ポリオキシエチレンポリオキシプロピレングリコール、グリセリンエステル、ソルビタンエステル、ポリオキシエチレン脂肪酸アミド、アミンオキシド等の活性剤を挙げることができ、また、高分子分散剤としては、吐出安定性の観点から水溶性樹脂を用いることが好ましく、例えば、スチレン、スチレン誘導体、ビニルナフタレン誘導体、アクリル酸、アクリル酸誘導体、マレイン酸、マレイン酸誘導体、イタコン酸、イタコン酸誘導体、フマル酸、フマル酸誘導体から選ばれた２種以上の単量体からなるブロック共重合体、ランダム共重合体およびこれらの塩を挙げることができ、更に詳しくは、スチレン−アクリル酸−アクリル酸アルキルエステル共重合体、スチレン−アクリル酸共重合体、スチレン−マレイン酸−アクリル酸アルキルエステル共重合体、スチレン−マレイン酸共重合体、スチレン−メタクリル酸−アクリル酸アルキルエステル共重合体、スチレン−メタクリル酸共重合体、スチレン−マレイン酸ハーフエステル共重合体、ビニルナフタレン−アクリル酸共重合体、ビニルナフタレン−マレイン酸共重合体等を挙げることができる。
【００９３】
上記の各高分子分散剤のインク全量に対する添加量としては、０．１〜１０質量％が好ましく、より好ましくは０．３〜５質量％である。これらの高分子分散剤は、２種以上併用することも可能である。
【００９４】
（顔料粒子の粒径）
顔料粒子の粒径には、電子顕微鏡で粒子を直接観察することで得られる粒径（一次粒径）と、光散乱を利用した粒径測定装置を利用した分散粒径（二次粒径）、固有粘度から求める粘度換算粒径がある。
【００９５】
本発明のインク中の顔料の一次粒径は、耐光性と分散安定性の観点から、１０ｎｍ以上、１０００ｎｍ以内であることが好ましく、更に好ましくは１０ｎｍ以上、７０ｎｍである。１０ｎｍより小さいと、耐光性が悪化していまい、１００ｎｍよりも大きくなると、凝集により、ヘッドの目詰まりの原因となるためである。ここで、一次粒子を求めるためには、顔料粒子１０００個を透過型電子顕微鏡で長径を測定し、その平均値（数平均）より求める事が出来る。
【００９６】
《インクジェット用インクセット》
本発明のインクジェット用インクセットは、２種以上のインクジェットインクから構成され、該インクジェットインクの少なくとも１種が、本発明のインクジェットインクであることを特徴とする。
【００９７】
本発明のインクジェット用インクセットは、請求項１、２、３、４または５に記載したインクジェットインクを含むものであり、好ましくは２種以上のインクが本発明のインクジェットインクであり、特に好ましくは全てのインクが本発明のインクジェットインクであることにより本発明の効果を顕著に奏する。
【００９８】
本発明のインクジェット用インクセットを構成する色相の異なるインクとしては、イエロー、マゼンタ、シアン、ブラックの各色のインクジェットインクから構成されているインクセットを用いることが好ましい。
【００９９】
更に、前記４色のインクに加えて、淡色シアンインク、淡色マゼンタインク、濃色イエローインク、淡色黒インク（グレーインク）を用いてもよい。また、ブルー、レッド、グリーン、オレンジ、バイオレット等のいわゆる特色インクを使用することも可能である。
【０１００】
《樹脂微粒子》
本発明に係るインクジェットインクにおいては、樹脂微粒子を含有することが好ましい。
【０１０１】
上記活性エネルギー線反応性高分子と当該樹脂微粒子を併用することで、プリント後、活性エネルギー線照射によりインクがゲル化して、更にインク中の浸透成分が基材に浸透、あるいはインク中の揮発成分が揮発する過程において、樹脂微粒子が記録画像に皮膜形成することで、色材を定着し、耐擦性、耐水性の向上を図ることができる。
【０１０２】
本発明に係る樹脂微粒子は、ガラス転移点（Ｔｇ）が−３０℃以上、１５０℃以下の高分子化合物であることが好ましく、更に−１０℃以上、１２０℃以下であることが好ましい。ガラス転移点（Ｔｇ）が−３０℃以上であれば、良好な耐水性を得ることができ、１５０℃以下であれば良好な耐擦過性を得ることができる。ガラス転移点（Ｔｇ）は、温度を変化させる過程において熱膨張係数及び比熱などが不連続的に変化することを利用して公知の方法で測定することができる。
【０１０３】
本発明に係る樹脂微粒子としては、ポリウレタン、スチレン−アクリル、スチレン−ブタジエン、スチレン−マレイン酸、ポリエステル、ポリエーテル、ポリカーボネート、ポリアミド、ポリアクリロニトリル、ポリスチレン、ポリブタジエン、ポリアクリル酸、ポリメタアクリル酸、ポリ塩化ビニル、ポリ塩化ビニリデン、ポリ酢酸ビニル、アクリル変性シリコーン樹脂、アクリル変性フッ素樹脂などからなる樹脂微粒子、またはこれらの共重合体及びこれらの塩からなる樹脂微粒子が挙げられ、好ましくはポリウレタン、ポリスチレン−アクリル、ポリスチレン−ブタジエン、スチレン−マレイン酸の中の少なくとも一つから選ばれる共重合体である。
【０１０４】
本発明に係る樹脂微粒子は、インクに樹脂微粒子を加える前後の粘度上昇率が１５％以下であるものが好ましく、ノズルが目詰まりすることなく連続出射性が良好になる。
【０１０５】
本発明に係る樹脂微粒子として特に好ましくはポリウレタン系樹脂微粒子であり、インク中の揮発成分が揮発した後に存在する活性エネルギー線架橋性高分子との相溶性が良好であるという特徴をもつために、プリント画像の光沢性が非常に良好であるという効果を併せもつものである。ポリウレタン系樹脂微粒子は、ポリエステル系、ポリエーテル系、ポリカーボネート系、芳香族イソシアネート系などが挙げられるが、ポリエステル系、ポリエーテル系、ポリカーボネート系が更に好ましい。具体的にはスーパーフレックスシリーズ（第１工業製薬）、パーマリンＵＡシリーズ（三洋化成）等が使用でき、これらの中から選ばれる１種、または２種以上を混合して用いることができる。
【０１０６】
本発明に係る樹脂微粒子は、乳化剤を用いて強制的に乳化した強制乳化型、樹脂に親水性基または親水性セグメントを付与し分散させた自己乳化型のいずれであってもよい。乳化剤としては界面活性剤が多く用いられるが、スルホン酸基、カルボン酸基等の親水性基を有するポリマー（例えば、親水性基がグラフト結合しているポリマー、または親水性部分を持つ単量体と疎水性部分を持つ単量体とから得られるポリマー）を用いることも好ましい。
【０１０７】
近年、ラテックスのポリマー粒子として、粒子全体が均一であるポリマー粒子を分散したラテックス以外に、粒子の中心部と外縁部で組成を異にしたコア・シェルタイプのポリマー粒子を分散したラテックスも存在するが、このタイプのラテックスも好ましく用いることができる。
【０１０８】
本発明に係る樹脂微粒子は、保存性の観点からアニオン性であることが好ましい。
【０１０９】
本発明に係るインクジェットインクにおいて、樹脂微粒子の平均粒径は１０ｎｍ以上、２００ｎｍ以下が好ましく、更に好ましくは、１０ｎｍ以上、１５０ｎｍ以下である。樹脂微粒子の平均粒径が１０ｎｍ以上であれば、保存安定性に優れ、また２００ｎｍ以下であれば、良好な光沢性を得ることができる。樹脂微粒子の平均粒径は、光散乱法、電気泳動法、レーザードップラー法等を用いた市販の粒径測定機器により求めることができる。
【０１１０】
また、本発明のインクジェットインクにおいて、本発明に係る樹脂微粒子の含有量としては、色材に対し１０質量％以上、１５０質量％以下であることが好ましい。含有量が色材に対して１０質量％以上であれば十分な耐擦過性、耐水性を得ることができ、また１５０質量％以下であれば、出射性が良好になる。
【０１１１】
（サーマル用出射安定剤）
本発明のインクジェットインクは、サーマル型インクジェットプリンターに用いても良い。このとき、ゴゲーションを呼ばれるヘッドの目詰まりを解決するために、特開２００１−８１３７９号に開示されている（Ｍ１）2ＳＯ4、ＣＨ3ＣＯＯ（Ｍ１）、Ｐｈ−ＣＯＯ（Ｍ１）、（Ｍ１）ＮＯ3、（Ｍ１）Ｃｌ、（Ｍ１）Ｂｒ、（Ｍ１）Ｉ、（Ｍ１）2ＳＯ3及び（Ｍ１）2ＣＯ3から選ばれる塩を加えても良い。ここでＭ１は、アルカリ金属、アンモニウムまたは有機アンモニウムを表わし、Ｐｈはフェニル基を表わす。上記のアルカリ金属としては、例えば、Ｌｉ、Ｎａ、Ｋ、Ｒｂ、Ｃｓ等が挙げられる。又、有機アンモニウムとしては、例えば、メチルアンモニウム、ジメチルアンモニウム、トリメチルアンモニウム、エチルアンモニウム、ジエチルアンモニウム、トリエチルアンモニウム、トリヒドロキシメチルアミン、ジヒドロキシメチルアミン、モノヒドロキシメチルアミン、モノエタノールアンモニウム、ジエタノールアンモニウム、トリエタノールアンモニウム、Ｎ−メチルモノエタノールアンモニウム、Ｎ−メチルジエタノールアンモニウム、モノプロパノールアンモニウム、ジプロパノールアンモニウム、トリプロパノールアンモニウム等が挙げられる。
【０１１２】
（退色防止剤）
本発明のインクジェットインクでは、従来インクジェットインクで公知の退色防止剤を用いることができる。この退色防止剤は、光照射による退色およびオゾン、活性酸素、ＮＯｘ、ＳＯｘなどの各種の酸化性ガスによる退色を抑制するものである。そのような退色防止剤としては、例えば、特開昭５７−７４１９２号、同５７−８７９８９号および同６０−７２７８５号に記載の酸化防止剤、特開昭５７−７４１９３号に記載の紫外線吸収剤、特開昭６１−１５４９８９号に記載のヒドラジド類、特開昭６１−１４６５９１号に記載のヒンダードアミン系酸化防止剤、特開昭６１−１７７２７９号に記載の含窒素複素環メルカプト系化合物、特開平１−１１５６７７号および同１−３６４７９号に記載のチオエーテル系酸化防止剤、特開平１−３６４８０号に記載の特定構造のヒンダードフェノール系酸化防止剤、特開平７−１９５８２４号および同８−１５０７７３号に記載のアスコルビン酸類、特開平７−１４９０３７号に記載の硫酸亜鉛、特開平７−３１４８８２号に記載のチオシアン酸塩類など、特開平７−３１４８８３号に記載のチオ尿素誘導体など、特開平７−２７６７９０号および同８−１０８６１７号に記載の糖類、特開平８−１１８７９１号に記載のリン酸系酸化防止剤が、特開平８−３００８０７号に記載の亜硝酸塩、亜硫酸塩、チオ硫酸塩などが、また、特開平９−２６７５４４号に記載のヒドロキシルアミン誘導体等を退色防止剤として挙げることができる。更に、特開２０００−２６３９２８号等に記載のジシアンジアミドとポリアルキレンポリアミンの重縮合物なども、インクジェットにおける有効な退色防止剤の一つである。
【０１１３】
（ｐＨバッファー剤）
本発明のインクジェットインクでは、ｐＨバッファ剤をインク中に添加してもよい。例えば、有機酸や無機酸である。有機酸としては、例えば、非揮発性のフタル酸、テレフタル酸、サリチル酸、安息香酸、セバチン酸、ラウリン酸、パルミチン酸、アスコルビン酸、クエン酸、リンゴ酸、乳酸、コハク酸、蓚酸、ポリアクリル酸、ベンジル酸等各種の有機酸を挙げることができる。
【０１１４】
（消泡剤）
本発明のインクジェットインクでは、消泡剤を添加することができ、消泡剤としては特に制限なく、市販品を使用することができる。そのような市販品としては、例えば、信越シリコーン社製のＫＦ９６、６６、６９、ＫＳ６８、６０４、６０７Ａ、６０２、６０３、ＫＭ７３、７３Ａ、７３Ｅ、７２、７２Ａ、７２Ｃ、７２Ｆ、８２Ｆ、７０、７１、７５、８０、８３Ａ、８５、８９、９０、６８−１Ｆ、６８−２Ｆ（商品名）等が挙げられる。これら化合物の配合量に特に制限はないが、本発明のインク中に、０．００１〜２質量％配合されることが好ましい。該化合物の配合量が０．００１質量％に満たないとインク調製時に泡が発生し易く、又、インク内での小泡の除去が難しく、２質量％を超えると泡の発生は抑えられるものの、印字の際、インク内でハジキが発生し印字品質の低下が起こる場合があるので、上記範囲内とすることが好ましい。
【０１１５】
（界面活性剤）
本発明のインクジェットインクに好ましく使用される界面活性剤としては、アルキル硫酸塩、アルキルエステル硫酸塩、ジアルキルスルホコハク酸塩類、アルキルナフタレンスルホン酸塩類、アルキルリン酸塩、ポリオキシアルキレンアルキルエーテルリン酸塩、脂肪酸塩類等のアニオン性界面活性剤、ポリオキシエチレンアルキルエーテル類、ポリオキシアルキレンアルキルフェニルエーテル類、アセチレングリコール類、ポリオキシエチレン−ポリオキシプロピレンブロックコポリマー類等のノニオン性界面活性剤、グリセリンエステル、ソルビタンエステル、ポリオキシエチレン脂肪酸アミド、アミンオキシド等の活性剤、アルキルアミン塩類、第四級アンモニウム塩類等のカチオン性界面活性剤が挙げられる。
【０１１６】
（不純物）
本発明では、顔料等が分散している色材粒子を使用する場合、イオンなどの不純物の影響で分散安定性を阻害するために、インク中のイオン等の不純物の量を少なくすることが好ましい。存在してもよいイオン量は、ナトリウム、カリウムなどの１価のカチオン、塩素イオン、臭素イオンなどの１価のアニオンにおいては、それぞれの総量が２０００ｐｐｍ以下がよく、更に好ましくは５００ｐｐｍ以下である。カルシウムイオン、マグネシウムなどの２価のカチオン、硫酸イオンなどの２価のアニオンでは、それぞれの総量が５０ｐｐｍ以下が好ましく、更に好ましくは２０ｐｐｍ以下である。アルミニウム、鉄などの３価以上のカチオン、燐酸などの３価以上のアニオンは、それぞれの総量が５ｐｐｍ以下が好ましく、更に好ましくは２ｐｐｍ以下である。
【０１１７】
《インクの調製》
本発明のインクジェットインクの調製については、特に制限は無いが、顔料、分散染料、無機微粒子、樹脂微粒子等の分散物を含むインクの調製を行なう場合、調製過程での凝集、沈降が生じないようにインクを調製することが好ましい。必要に応じて、分散体、溶媒、水、感光性樹脂及びその他の添加物の添加順序、添加速度を調節する等の調合方法を取ることができる。また、調合中もしくは調合後のインクについて、分散の安定化、調合時に生じた凝集を再分散すること等を目的として、ビーズミルや超音波による分散処理、加熱処理等を行っても良い。
【０１１８】
《インクの物性》
（粘度）
本発明のインクジェットインクの粘度は、特に制限はないが、２ｍＰａ・ｓ以上、１００ｍＰａ・ｓ以下であることが好ましい。また、本発明のインクジェットインクの粘度は、せん断速度依存性がない方が好ましい。
【０１１９】
本発明のインクジェットインクにおいては、５０℃における粘度が１５ｍＰａ・ｓ以下であることが好ましく、より好ましくは５〜１５ｍＰａ・ｓである。
【０１２０】
本発明でいうインク粘度（ｍＰａ・ｓ）は、ＪＩＳ  Ｚ  ８８０９に規定されている粘度計校正用標準液で検定されたものであれば特に制限はなく、公知の方法に従って５０℃で測定した粘度値であり、粘度測定装置としては、回転式、振動式や細管式の粘度計を用いることができ、例えば、Ｓａｙｂｏｌｔ粘度計、Ｒｅｄｗｏｏｄ粘度計等で測定でき、例えば、トキメック社製、円錐平板型Ｅ型粘度計、東機産業社製のＥ  Ｔｙｐｅ  Ｖｉｓｃｏｍｅｔｅｒ（回転粘度計）、東京計器社製のＢ型粘度計ＢＬ、山一電機社製のＦＶＭ−８０Ａ、Ｎａｍｅｔｏｒｅ工業社製のＶｉｓｃｏｌｉｎｅｒ、山一電気社製のＶＩＳＣＯ  ＭＡＴＥ  ＭＯＤＥＬ  ＶＭ−１Ａ、同ＤＤ−１等を挙げることができる。
【０１２１】
（表面張力）
また、本発明のインクジェットインクにおいては、表面張力が３５ｍＮ／ｍ以下であることが好ましく、より好ましくは２０〜３５ｍＮ／ｍである。
【０１２２】
本発明でいうインクの表面張力（ｍＮ／ｍ）は、５０℃で測定した表面張力で値であり、一般的な界面化学、コロイド化学の参考書等において述べられているが、例えば、新実験化学講座第１８巻（界面とコロイド）、日本化学会編、丸善株式会社発行：Ｐ．６８〜１１７を参照することができ、具体的には、輪環法（デュヌーイ法）、白金プレート法（ウィルヘルミー法）を用いて求めることができるが、本発明においては、白金プレート法により測定した表面張力値（ｍＰａ・ｓ）で表し、例えば、協和界面科学製の表面張力計ＣＢＶＰ−Ｚを使用して測定できる。
【０１２３】
（電気伝導度）
本発明のインクジェットインクにおいては、インク保存安定性の観点から、電気伝導度が１ｍＳ／ｍ以上、５００ｍＳ／ｍ以下であることが好ましく、より好ましくは１ｍＳ／ｍ以上、２００ｍＳ／ｍ以下であり、更に好ましくは、１０ｍＳ／ｍ以上、１００ｍＳ／ｍ以下である。インクの電気伝導度が５００ｍＳ／ｍを越えると、色材の析出などによる出射不良が発生してしまう。また、１ｍｓ／ｍ以下では、分散物を安定に存在させるための静電反発が十分に得られず、やはり凝集してしまう。従って、電気伝導度を１ｍＳ／ｍ以上、５００ｍＳ／ｍにすることで、安定に分散物を存在させることが出来る。
【０１２４】
本発明に係るインクにおいて、所望の電気伝導度を達成する手段として、特に制限はないが、本発明においては色材として顔料を用い、顔料の分散剤として高分子化合物（高分子分散剤）を用いる方法、あるいは電気伝導度調節剤、例えば、塩化カリウム、塩化アンモニウム、硫酸ナトリウム、硝酸ナトリウム、塩化ナトリウムなどの無機塩や、トリエタノールアミン等の水性アミン等を用いる方法を適宜選択、あるいは組み合わせることにより達成することができる。
【０１２５】
本発明でいうインクの電気伝導度の測定は、ＪＩＳ  Ｋ  ０４００−１３−１０（１９９９）に記載の方法、あるいは特開昭６１−６１１６４号公報に示されているような方法に従って容易に行うことができる。
【０１２６】
（イオン濃度の調整）
本発明のインクジェットインクの調製においては、イオン濃度を適宜調整することが好ましい。
【０１２７】
所定濃度の染料水溶液をＩＣＰ−ＡＥＳにより測定し、インクで使用される染料濃度に換算してインクの状態のイオン濃度を算出する。水は蒸留水またはイオン交換水を使用することによりインク形成時のイオン濃度が推定できる。
【０１２８】
次にその他の添加剤などを加えて、インクを調製し、インク中のイオン濃度をＩＣＰＡＥＳにより測定する。目標のイオン濃度を超えるときは、染料水溶液をイオン交換樹脂に通してイオン濃度を低下させることができる。イオン交換を複数回行い更にイオン濃度を低下することができる。これによっても所望のイオン濃度に至らなかった場合は、染料以外の添加剤についてもイオン交換等の処理を行う。また、必要に応じて、活性炭処理や限外濾過膜による濾過等の処理を加えてもよい。
【０１２９】
（脱気処理）
本発明のインクジェットインク中の溶存酸素濃度は、２ｐｐｍ以下であることが好ましく、より好ましくは１ｐｐｍ以下である。インクジェットインク中の溶存酸素濃度が２ｐｐｍを超えると、インク吐出時にキャビテーションが発生し、出射不良が起こりやすくなる。
【０１３０】
溶存酸素濃度を調節する方法に関しては特に制限はないが、インクジェットインクを減圧下で脱気する方法、超音波を照射して脱気する方法、特開平１１−２０９６７０に記載のごとく、脱気用中空糸膜による脱気方法等が挙げられる。特に脱気用中空糸膜による脱気が好ましい。
【０１３１】
中空糸膜モジュールを用いた脱気処理としては、例えば、モジュール側壁のガス脱気口より吸引して中空糸膜の外側を１０ｋＰａ以下の減圧にし、モジュール端部のインク供給口より中空糸膜の内側にインクを供給して膜を透過したインク中の溶存ガスを排出し、脱気されたインクをモジュールの他方の端部のインク出口より出す、というフローが挙げられる。この中空糸膜モジュールを用いての脱気処理は、中空糸膜の外側にインクを供給し、内側を減圧にしても構わない。本発明に使用される中空糸膜の脱気モジュールとしては、市販のものが利用可能であり、例えば、三菱レイヨン（株）ＭＨＦシリーズ、大日本インキ化学工業（株）ＳＥＰＡＲＥＬシリーズ等が挙げられる。
【０１３２】
溶存酸素を所望の値とするには、上記説明した中空糸膜による脱気処理過程での減圧度を調節する、あるいはインク液の処理速度（ｍｌ／ｍｉｎ）を適宜調節する、等の手段がある。
【０１３３】
溶存酸素濃度を測定する方法としては、例えば、オストワルド法（実験化学講座１基本操作［Ｉ］、２４１頁、１９７５年、丸善  参照）や、マススペクトル法で測定する方法や、ガルバニ電池型やポーラログラフ型などの簡便な酸素濃度計や比色分析法を用いて測定することができる。また、溶存酸素濃度は市販の溶存酸素濃度計（東亜電波工業（株）製ＤＯ−３０Ａ型）を用いても、簡便に測定が可能である。
【０１３４】
＜記録媒体＞
本発明に係るインクジェット記録方法に適用可能な記録媒体としては、様々なメディアを使用することができ、例えば、紙、プラスチック、フィルム、金属、布、ゴムなどを挙げることができる。これらのうち本発明の効果をいかんなく発揮できるインクジェット記録媒体としては、塩化ビニルフィルムが最も好ましい。
【０１３５】
紙としては、普通紙、非塗工紙、塗工紙などが使用できる。記録媒体によっては、水系インクに対して濡れ性が悪い場合があり、特に、塩化ビニルフィルムに対して水系インクの濡れ性が悪い場合が多く、記録媒体上でインクが撥いてしまい、高濃度の画像が得られないといった課題があった。活性エネルギー線反応性化合物と水溶性有機溶媒を含む本発明のインクにおいて、水溶性有機溶媒の少なくとも１種が、１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート及びアルキレングリコールジアルキルエーテルから選ばれるものであり、当該１，３−ジメチル−２−イミダゾリジノン、γ−ブチロラクトン、Ｎ−メチル−２−ピロリドン、炭酸プロピレン、炭酸エチレン、アルキレングリコールアルキルエーテルアセテート及びアルキレングリコールジアルキルエーテルから選ばれる水溶性有機溶媒のインク中での総含有量が２０質量％以上であることで、水系インクに対して濡れ性が悪い記録媒体おいても、上記水溶性有機溶媒ととの相溶性が良いので、インクが記録媒体上で撥くことなく高濃度で良好な記録画像が得られるのである。
【０１３６】
また、記録媒体をあらかじめ加熱することで、記録媒体の表面状態を変化させ、インクに対する濡れ性を更に向上し、より高濃度で画像むらのない画像が得られる。
【０１３７】
本発明のインクジェット記録方法において加熱による記録媒体への濡れ性向上効果は、特に、塩化ビニルフィルムでその効果が大きい。
【０１３８】
（記録媒体の予備加熱）
本発明のインクジェット記録方法では、インクジェットインクを印字する前および／または印字中に記録媒体を加熱することが好ましく、特に、印字する前が好ましい。記録媒体を加熱することで、水系インクに対する濡れ性が向上し、ドット径が記録媒体に良好に濡れ拡がり、画像むらがなく更に高濃度な画像が得られる。加熱は、記録媒体の印字する表面が温度が４５℃以上、１００℃以下になるようにするのが好ましい。４５℃より低いと水系インクに対する濡れ性向上が不十分であり、１００℃を越えると記録媒体によっては熱で変形してしまい記録媒体の搬送性が悪化することがある。記録媒体の加熱は、インクジェットインクを印字する前に記録媒体を加熱することが好ましいが、印字中及び印字後も引き続いて加熱を施してもよい。
【０１３９】
記録媒体の加熱方法としては、特に制限はないが、例えば、加熱ファン、面ヒーター、加熱ローラ、加熱ベルト、ハロゲンヒーターや遠赤外線ヒーターなどの輻射熱加熱などが挙げられ、適宜選択あるいは組み合わせて適用することができる。
【０１４０】
（記録媒体の予備加熱方法）
以下に、図を用いて本発明のインクジェット記録方法で適用可能な記録媒体の加熱方法を示すが、本発明ではこれら例示する方法にのみ限定されるものではない。
【０１４１】
図１は、予備加熱手段として乾燥ファンを用いた記録媒体の加熱方法の一例を示す概略図である。
【０１４２】
図１において、画像印字部１は、キャリッジ４上に、インクジェットインクを吐出する画像記録ヘッド２、インクに活性エネルギー線を照射する照射光源３を備えている。この画像印字部の上流側に、加熱ファン８を設置し、これにより搬送する記録媒体Ｐを４５〜１００℃の範囲に加熱を行う。７は記録媒体Ｐを図で右から左の搬送するための搬送ローラであり、６は搬送する記録媒体Ｐを保持するためガイドローラである。
【０１４３】
図１に記載の加熱ファン８は、内部に発熱手段、例えば、電熱線、ヒータ等を設け、そこに空気を流入させて、熱風として記録媒体に吹き付け、記録媒体を所定の温度まで加熱を行う。
【０１４４】
図２は、予備加熱手段として面ヒーターを用いた記録媒体の加熱方法の一例を示す概略図である。
【０１４５】
図２では、画像印字部１は図１と同様の構成をとり、その上流部に記録媒体Ｐの背面側に面ヒータ９を設置して、記録媒体Ｐを加熱する方法である。
【０１４６】
面ヒータ９は、その内部にニクロム線の発熱体を平面状に敷設し、アルミ板等でその表面を被覆した加熱部材であり、アルミ板の特性を生かし、曲面形状として記録媒体との接触状態をよくしてもよい。
【０１４７】
図３は、予備加熱手段として輻射熱加熱手段を用いた記録媒体の加熱方法の一例を示す概略図である。
【０１４８】
図３では、画像印字部１は図１と同様の構成をとり、その上流部の記録媒体Ｐの上部に、熱源１０及び反射板１１から構成される輻射熱加熱手段を配置し、熱源１０から発せられる輻射熱により、記録媒体を所定の温度まで加熱を行う。
【０１４９】
熱源としては、例えば、ハロゲンランプ、遠赤外線ヒータ等を用いることができる。
【０１５０】
また、図３においては、熱源１０、反射板１１を記録媒体Ｐの上部に配置しているが、記録媒体Ｐの背面に配置して、加熱を行ってもよい。
【０１５１】
図４は、予備加熱手段として加熱ローラを用いた記録媒体の加熱方法の一例を示す概略図である。
【０１５２】
図４では、画像印字部１は図１と同様の構成をとり、その上流部に加熱ローラを配置して、記録媒体Ｐを所定の温度まで加熱を行う。
【０１５３】
図４の（ａ）では、記録媒体Ｐが直線的に搬送する場合には、記録媒体の裏面側に内部に加熱手段１３を備えた加熱ローラ１４を配置し、記録媒体の表面側には加圧ローラ１２を設けて、効果的な加熱を行う。
【０１５４】
図４の（ｂ）は、記録媒体の搬送経路に屈曲部を有する場合の加熱方法を示したものであり、この時は加熱ローラ１４のみで記録媒体Ｐを保持、加熱する。
【０１５５】
加熱ローラ１４としては、中空の芯金内部に加熱手段１３を内包している。パイプ状の芯金は、主には金属から構成され、芯金を構成する金属としては、例えば、鉄、アルミニウム、銅等の金属あるいはこれらの合金を挙げることができる。
【０１５６】
また、内部に保持する加熱手段１３としては、ハロゲンランプ、電磁誘導コイル、ニクロム線等の発熱体を用いることができる。また、加熱ローラと加圧ローラのローラ対は、１組であっても、複数組を並列して配置した構成であってもよい。
【０１５７】
図５は、予備加熱手段として加熱ベルトを用いた記録媒体の加熱方法の一例を示す概略図である。
【０１５８】
図５では、画像印字部１は図１と同様の構成をとり、その上流部に加熱ベルトＢを配置して、記録媒体Ｐを所定の温度まで加熱を行う。エンドレスベルトによる加熱方法は、記録媒体との接触時間を長くすることができ、効果的な加熱を行うことができる。
【０１５９】
加熱ベルトＢは、図４と同様の加熱ローラ１４と、サポートローラ１５でエンドレスベルト１６を保持、搬送させながら、加熱されたエンドレスベルト１６を介して、記録媒体Ｐを加熱する。
【０１６０】
エンドレスベルト１６の材質としては、特に制限はないが、可暁性を備え、熱伝導率の高い素材、例えば、金属板、プラスチック等から構成されていることが好ましい。エンドレスベルトとしては、例えば、基体としてニッケル電鋳ベルトを用いた金属ベルトや、ポリイミドやポリアミド等を用いた耐熱性の樹脂ベルトの外側（外周面）に、絶縁性のシリコンゴムを被覆したものに、離型層として表面にフッ素樹脂（ＰＦＡ）コーティング加工を施したもの等を挙げることができる。
【０１６１】
図６は、予備加熱手段として面ヒーターを印字部近傍に配置した記録媒体の加熱方法の一例を示す概略図である。
【０１６２】
図６では、図２に対し、面ヒーター９を画像印字部１近傍の記録媒体Ｐの背面側に設置して、記録媒体Ｐを加熱する方法である。
【０１６３】
図７は、予備加熱手段として加熱ローラと面ヒーターとを併用した記録媒体の加熱方法の一例を示す概略図である。
【０１６４】
図７においては、図４に記載の予備加熱手段として加熱ローラを用いた方式に、更に面ヒータ９を画像印字部１近傍の記録媒体Ｐの背面側に設置して、記録媒体Ｐを加熱する方法である。
【０１６５】
図８は、予備加熱手段として輻射熱加熱手段を印字部近傍に配置した記録媒体の加熱方法の一例を示す概略図である。
【０１６６】
図８では、図３に対し、熱源１０及び反射板１１から構成される輻射熱加熱手段を画像印字部１近傍の記録媒体Ｐの背面側に設置して、記録媒体Ｐを加熱する方法である。
【０１６７】
図９は、予備加熱手段として加熱ベルトを印字部近傍に配置した記録媒体の加熱方法の一例を示す概略図である。
【０１６８】
図９の（ａ）は、図５と同様の加熱ローラ１４、サポートローラ１５及びエンドレスベルト１６から構成した方式であり、図９の（ｂ）は、１対のサポートローラ１５でエンドレスベルト１６を保持し、その内面側に面ヒータ９を配置してエンドレスベルトを加熱する方式である。
【０１６９】
《乾燥工程》
本発明のインクジェット記録方法においては、上記説明した各予備加熱手段によりあらかじめ記録媒体を加熱した後、インクジェットインクを吐出し、活性エネルギー線を照射し、その後乾燥工程を用いて乾燥することが好ましい。更に、活性エネルギー線照射後に、後加熱し、乾燥工程を用いて乾燥することは、より好ましい。
【０１７０】
本発明に係る後加熱及び乾燥工程に適用できる加熱及び乾燥手段としては、特に制限はないが、上記予備加熱手段で適用するのと同様の加熱手段を適宜選択して用いることができる。
【０１７１】
〔活性エネルギー線照射〕
（活性エネルギー線）
本発明で用いる活性エネルギー線としては、例えば、電子線、紫外線、α線、β線、γ線、エックス線等が挙げられるが、人体への危険性や、取り扱いが容易で、工業的にもその利用が普及している電子線や紫外線が好ましい。本発明では特に紫外線が好ましい。
【０１７２】
電子線を用いる場合には、照射する電子線の量は０．１〜３０Ｍｒａｄの範囲が望ましい。０．１Ｍｒａｄ未満では十分な照射効果が得られず、３０Ｍｒａｄを越えると支持体等を劣化させる可能性があるため、好ましくない。
【０１７３】
紫外線を用いる場合は、光源として、例えば、数１００Ｐａから１ＭＰａまでの動作圧力を有する低圧、中圧、高圧水銀ランプ、メタルハライドランプや紫外域の発光波長を持つキセノンランプ、冷陰極管、熱陰極管、ＬＥＤ等従来公知の物が用いられる。
【０１７４】
（インク着弾後の光照射条件）
活性エネルギー線の照射条件としては、記録媒体上にインクが着弾した後、０．００１〜１．０秒の間に活性エネルギー線が照射されることが好ましく、より好ましくは０．００１〜０．５秒である。高精細な画像を形成するためには、照射タイミングができるだけ早いことが特に重要となる。
【０１７５】
（活性エネルギー線の照射方法）
活性エネルギー線の照射方法として、その基本的な方法が特開昭６０−１３２７６７号に開示されている。これによると、ヘッドユニットの両側に光源を設け、シャトル方式でヘッドと光源を走査する。照射は、インク着弾後、一定時間を置いて行われることになる。更に、駆動を伴わない別光源によって硬化を完了させる。米国特許第６，１４５，９７９号では、照射方法として、光ファイバーを用いた方法や、コリメートされた光源をヘッドユニット側面に設けた鏡面に当て、記録部へ紫外線を照射する方法が開示されている。本発明のインクジェット記録方法においては、これらの何れの照射方法も用いることができる。
【０１７６】
また、活性エネルギー線を照射を２段階に分け、まずインク着弾後０．００１〜２．０秒の間に前述の方法で活性エネルギー線を照射し、更に活性エネルギー線を照射する方法も好ましい態様の１つである。活性エネルギー線の照射を２段階に分けることで、よりインク硬化の際に起こる記録材料の収縮を抑えることが可能となる。
【０１７７】
（硬化処理後の乾燥）
本発明のインクジェット記録方法では、記録媒体上へ吐出したインクジェットインクに活性エネルギー線を照射して硬化させた後、不要の水溶性有機溶媒等を除去する目的で乾燥を行ってもよい。
【０１７８】
インクの乾燥手段としては、特に制限はないが、例えば、記録媒体の裏面を加熱ローラあるいはフラットヒータ等に接触させて乾燥させる方法や印字面にドライヤー等で温風を吹き付ける手段、あるいは減圧処理により揮発成分を除去する方法等を適宜選択あるいは組み合わせて用いることができる。
【０１７９】
（プリンター部材）
本発明のインクジェット記録方法で使用されるインクジェットプリンターで用いる部材としては、活性光線、例えば、紫外線の乱反射によるヘッド面への照射を防ぐために、活性エネルギー線に対する透過率や反射率が低い物が好ましい。
【０１８０】
また、照射ユニットに対してはシャッターが搭載されている物が好ましく、例えば、紫外線を用いる時、シャッター開閉時の照度の比がシャッター開／シャッター閉＝１０以上であることが好ましく１００以上がより好ましく、１００００以上が更に好ましい。
【０１８１】
次いで、本発明のインクジェット画像記録方法で用いるインクジェットプリンターについて説明する。
【０１８２】
〔インクジェットプリンター〕
本発明にインクジェットプリンターとしては、例えば、画像形成が水平に配設され、上面で所定範囲の記録媒体の裏面（画像形成面の側と反対側となる面）を吸引装置の駆動により吸引して支持するプラテンと、記録媒体に向けてインクをノズルの吐出口から吐出する記録ヘッドと、これら記録ヘッドと活性光線を備えた照射手段を搭載し、画像形成時に走査方向に移動するキャリッジと、キャリッジに搭載されるとともに当該キャリッジを駆動するための駆動回路基板と、走査方向に沿って延在してキャリッジの移動を案内する案内部材と、走査方向に沿って延在し、その長手方向に、光学パターンが配設されたリニアスケールと、キャリッジに搭載されるとともにリニアスケールに配設された光学パターンを読み取ってクロック信号として出力するリニアエンコーダセンサとを備えて構成されている装置が挙げられる。
【０１８３】
（記録ヘッド）
使用する記録ヘッド（インクジェットプリントヘッド）は、オンデマンド方式でもコンティニュアス方式でも構わない。また、吐出方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（登録商標）型等）、静電吸引方式（例えば、電界制御型、スリットジェット型等）及び放電方式（例えば、スパークジェット型等）などを挙げることができる。好ましくは電気−機械変換方式であるが、いずれの吐出方式を用いても構わない。
【実施例】
【０１８４】
以下、実施例を挙げて本発明を具体的に説明するが、本発明はこれらに限定されるものではない。なお、実施例において「部」あるいは「％」の表示を用いるが、特に断りがない限り「質量部」あるいは「質量％」を表す。
【０１８５】
《活性エネルギー線反応性化合物の調製》
〔活性エネルギー線反応性化合物Ｒ１〕
ダイセル・サイテック（株）製のＥｂｅｃｒｙｌ１２（アルコキシアクリレート）を、活性エネルギー線反応性化合物Ｒ１（反応性化合物Ｒ１ともいう）として使用した。
【０１８６】
〔活性エネルギー線反応性化合物Ｒ２の調製〕
ポリアクリル酸（重量平均分子量６０万）の１００ｇを、８００ｇのメタノールに加熱溶解させた後、４−ヒドロキシブチルアクリレートグリシジルエーテルの１６ｇと触媒としてピリジンの１２ｇを加え、５５℃に保ちながら２４時間攪拌した、更に、系の温度を９５℃に上げ、水を滴下しながらメタノールを溜去した後、イオン交換樹脂（三菱化学性：ＰＫ−２１６Ｈ）処理を行い、ピリジンを除去して不揮発性分濃度１５％の水溶液を得た。この水溶液に、光重合開始剤として、前記一般式（７）のｎ＝１のイルガキュア２９５９（チバスペシャリティケミカルズ社製）を、１４％水溶液１００ｇに対して０．１ｇの割合で混合し、その後イオン交換水にて希釈して、１０％の活性エネルギー線架橋性高分子化合物Ｒ２（反応性化合物Ｒ２ともいう）の水溶液を得た。
【０１８７】
〔活性エネルギー線反応性化合物Ｒ３の調製〕
グリシジルメタクリレートを５６ｇ、ｐ−ヒドロキシベンズアルデヒドを４８ｇ、ピリジンを２ｇ及びＮ−ニトロソ−フェニルヒドロキシアミンアンモニウム塩を１ｇ、それぞれ反応容器に入れ、８０度の湯浴中で８時間攪拌した。
【０１８８】
次に、重合度１４００、ケン化率８６％のポリ酢酸ビニルケン化物の４５ｇをイオン交換水の２２５ｇに分散した後、この溶液にリン酸を４．５ｇと上記反応で得られたｐ−（３−メタクリロキシ−２−ヒドロキシプロピルオキシ）ベンズアルデヒドをポリビニルアルコールに対して変性率が１モル％になる様に加え、９０℃で６時間攪拌した。得られた溶液を室温まで冷却した後、塩基性イオン交換樹脂の３０ｇを加え１時間攪拌した。その後、イオン交換樹脂を濾過し、光重合開始剤としてイルガキュア２９５９（チバスペシャリティケミカルズ社製）を０．３ｇ添加した。純水により希釈し、ポリ酢酸ビニルのケン化物を主鎖とし複数の反応性側鎖を有する活性エネルギー線反応性化合物Ｒ３（反応性化合物Ｒ３ともいう）の１０％水溶液を得た。
【０１８９】
〔活性エネルギー線反応性化合物Ｒ４の調製〕
上記活性エネルギー線反応性化合物Ｒ３の調製において、ポリ酢酸ビニルケン化物の重合度を４５０、ポリビニルアルコールに対するｐ−（３−メタクリロキシ−２−ヒドロキシプロピルオキシ）ベンズアルデヒドの変性率を３モル％に変更した以外は同様の方法により、ポリ酢酸ビニルのケン化物を主鎖とし、複数の反応性側鎖を有する活性エネルギー線反応性化合物Ｒ４（反応性化合物Ｒ４ともいう）の１０％水溶液を得た。
【０１９０】
《インクセットの調製》
下記の様にして、インクセット１〜１２を調製した。
【０１９１】
〔インクセット１〜１２の調製〕
（顔料分散液の調製）
〈マゼンダ顔料分散液の調製〉
以下の各添加剤を混合し、０．８ｍｍのジルコニアビーズを体積率で５０％充填したサンドグラインダーを用いて分散し、マゼンタ顔料の含有量が１５％のマゼンダ顔料分散液を調製した。このマゼンタ顔料分散液に含まれるマゼンタ顔料粒子の平均粒径は８５ｎｍであった。なお、粒径測定はマルバーン社製ゼータサイザ１０００ＨＳにより行った。
【０１９２】
Ｃ．Ｉピグメントレッド１２２                                      １５部
ジョンクリル６１
（スチレンアクリル系樹脂分散剤、ジョンソン社製、固形分量３０％）  １０部
グリセリン                                                        ２０部
イオン交換水                                                        残部
〈ブラック顔料分散液の調製〉
Ｃａｂｏｔ社製のカーボンブラック自己分散物  ｃａｂｏｊｅｔ３００をイオン交換水で希釈して、カーボンブラック含有量が１５％のブラック顔料分散液を調製した。得られたこのブラック顔料分散液に含まれるカーボンブラック粒子の平均粒径は１２８ｎｍであった。なお、粒径測定はマルバーン社製ゼータサイザ１０００ＨＳにより行った。
【０１９３】
（インクセット１の調製）
下記の方法に従って、マゼンタ顔料インク１、ブラック顔料インク１から構成されるインクセット１を調整した。
【０１９４】
〈マゼンタ顔料インク１の調製〉
以下の各添加剤を混合して、マゼンタ顔料インク１を得た。
【０１９５】
マゼンタ顔料分散液（固形分量１５％）                              ２０部
活性エネルギー線架橋性高分子化合物Ｒ１                              ２部
１，３−ジメチル−２−イミダゾリジノン（ＤＭＩ）                  １５部
γ−ブチロラクトン                                                ２０部
オルフィンＥ１０１０（日信化学社製）                                １部
防黴剤：Ｐｒｏｘｅｌ  ＧＸＬ                                    ０．３部
イオン交換水                                                        残部
〈ブラック顔料インク１の調製〉
上記マゼンタ顔料インク１の調製において、マゼンタ顔料分散液に代えてブラック顔料分散液を用いた以外は同様にして、ブラック顔料インク１を得た。
【０１９６】
（インクセット２の調製）
上記インクセット１の調製において、水溶性有機溶媒の種類と量を、表１に記載の様に変更した以外は同様にして、マゼンタ顔料インク２及びブラック顔料インク２からインクセット２を調製した。
【０１９７】
（インクセット３の調製）
下記の方法に従って、マゼンタ顔料インク３、ブラック顔料インク３から構成されるインクセット３を調整した。
【０１９８】
〈マゼンタ顔料インク３の調製〉
以下の各添加剤を混合して、マゼンタ顔料インク３を得た。なお、活性エネルギー線反応性化合物の量は、水溶液ではなく固形分に相当する量を示した。
【０１９９】
マゼンタ顔料分散液（固形分量１５％）                              ２０部
活性エネルギー線架橋性高分子化合物Ｒ２の１０％水溶液                ２部
エチレングリコール                                                ２０部
１，３−ジメチル−２−イミダゾリジノン（ＤＭＩ）                  ２０部
２−ブタノール                                                      ５部
オルフィンＥ１０１０（日信化学社製）                                １部
防黴剤：Ｐｒｏｘｅｌ  ＧＸＬ                                    ０．３部
イオン交換水                                                        残部
〈ブラック顔料インク３の調製〉
上記マゼンタ顔料インク３の調製において、マゼンタ顔料分散液に代えてブラック顔料分散液を用いた以外は同様にして、ブラック顔料インク３を得た。
【０２００】
（インクセット４〜８の調整）
上記インクセット３の調製において、活性エネルギー線架橋性高分子化合物の種類と水溶性有機溶媒の種類及び量を、表１に記載の様に変更した以外は同様にして、（マゼンタ顔料インク４及びブラック顔料インク４）〜（マゼンタ顔料インク８及びブラック顔料インク８）からインクセット４〜８を調製した。
【０２０１】
（インクセット９の調製）
下記の方法に従って、マゼンタ顔料インク９、ブラック顔料インク９から構成されるインクセット９を調整した。
【０２０２】
〈マゼンタ顔料インク９の調製〉
以下の各添加剤を混合して、マゼンタ顔料インク９を得た。なお、活性エネルギー線反応性化合物の量及び樹脂微粒子の量は、水溶液ではなく固形分に相当する量を示した。
【０２０３】
マゼンタ顔料分散液（固形分量１５％）                              ２０部
活性エネルギー線架橋性高分子化合物Ｒ４の１０％水溶液                ２部
樹脂微粒子；ジョンクリル７１１
（ジョンソンポリマー社製、固形分４２％、Ｔｇ＝０℃、平均粒子径０．０９μ）
３部
２−ピロリドン                                                    ２０部
１，３−ジメチル−２−イミダゾリジノン（ＤＭＩ）                  ２５部
トリエチレングリコールモノブチルエーテル                            ５部
オルフィンＥ１０１０（日信化学社製）                                １部
防黴剤：Ｐｒｏｘｅｌ  ＧＸＬ                                    ０．３部
イオン交換水                                                        残部
〈ブラック顔料インク９の調製〉
上記マゼンタ顔料インク９の調製において、マゼンタ顔料分散液に代えてブラック顔料分散液を用いた以外は同様にして、ブラック顔料インク９を得た。
【０２０４】
（インクセット１０及び１１の調整）
上記インクセット９の調製において、樹脂微粒子の種類及び量と水溶性有機溶媒の種類及び量を、表１に記載の様に変更した以外は同様にして、（マゼンタ顔料インク１０及びブラック顔料インク１０）と（マゼンタ顔料インク１１及びブラック顔料インク１１）からインクセット１０及び１１を調製した。
【０２０５】
（インクセット１２の調製）
上記インクセット１の調製において、水溶性有機溶媒の種類と量を、表１に記載の様に変更した以外は同様にして、マゼンタ顔料インク１２及びブラック顔料インク１２からインクセット１２を調製した。
【０２０６】
なお、表１中、省略記載したものはそれぞれ下記のものを示す。
【０２０７】
Ａ：エチレングリコール
Ｂ：プロピレングリコール
Ｃ：炭酸プロピレン
Ｄ：Ｎ−メチル−２−ピロリドン
Ｅ：ジエチレングリコール
Ｆ：２−ピロリドン
Ｇ：γブチロラクトン
Ｈ：炭酸エチレン
Ｉ：エチレングリコールモノエチルエーテルアセテート
Ｊ：エチレングリコールジメチルエーテル
Ｋ：１，２−ヘキサンジオール
Ｌ：２−ブタノール
Ｍ：イソプロピルアルコール
Ｎ：トリエチレングリコールモノブチルエーテル
Ｏ：グリセリン
【０２０８】
【表１】
2007154087.tif 000010
【０２０９】
（記録媒体の予備加熱）
記録媒体の予備加熱を以下の方法で行った。記録画像形成の際に、記録媒体の予備過熱の有無を表１の記載に従って行った。
【０２１０】
図２に記載の構成からなり、画像印字部の下流で、記録媒体Ｐの背面側に予備加熱手段として、ニクロム線の発熱体を平面状に敷設し、アルミ板その表面を被覆した面ヒーターを設置して、印字０．５秒前に記録媒体の表面温度が６０度となるように記録媒体の予備加熱を行った。
【０２１１】
《インクジェット画像の形成及び評価》
次の様に、画像形成及び評価を行った。結果を表２に示した。
【０２１２】
（間欠吐出性）
２０℃、３０％ＲＨの環境下で、ノズル孔径２０μｍ、駆動周波数１０ｋＨｚ、ノズル数１２８のピエゾ型ヘッドを備えたインクジェットプリンタにそれぞれのインクセットを装着し、１滴当たり１２ｐｌを吐出する条件で、１５秒間連続吐出→一定時間休止→連続吐出の間欠動作を行った。この際、吐出休止後の最初で吐出方向の乱れが発生するか否かは休止時間の長さで決まるので、吐出休止時間の長さを段階的に変えることにより、出射の安定性を測定し、以下の基準で評価した。△以上の性能を許容レベルとした。
◎：３０秒から４０秒間休止しても安定に吐出した。
○：２０秒から２９秒間休止しても安定に吐出した。
△：１０秒から１９秒間休止しても安定に吐出した。
×：５秒から９秒間休止しても安定に吐出した。
××：４秒以下しか安定吐出しなかった。
【０２１３】
（カラーブリード耐性の評価）
ノズル口径２５μｍ、駆動周波数１２ｋＨｚ、ノズル数１２８、ノズル密度１８０ｄｐｉであるピエゾ型ヘッドを備え、最大記録密度７２０×７２０ｄｐｉのオンデマンド型のインクジェットプリンタにそれぞれのインクセットを装着し、ポリ塩化ビニル（ＬＩＮＴＥＣ社製  ＬＡＧマウント  Ｅ−４３０ＺＷ）にマゼンタのベタ画像上に印字ポイントを変化させた黒文字を配した画像パターンを出力した。
【０２１４】
なお、各インクを連続吐出し、着弾した後０．０５秒後に、１５０ｍＷ／ｃｍ2メタルハライドランプ（日本電池社製  ＭＡＬ  ４００ＮＬ、電源電力３ｋＷ・ｈｒ）を照射した。印字速度は１ｍ／ｍｉｎであった。以上により得られた画像について、色混ざりの有無を目視観察し、下記の基準に従ってカラーブリード耐性の評価を行った。△以上の性能を許容レベルとした。
◎：色混ざりの発生が全くなし。
○：色混ざりが少しあるが、６ポイント文字が確認できる。
△：色混ざりがややあるが、８ポイント文字が確認でき、実用上許容できる範囲にある。
×：色混ざりがひどく、１１ポイント文字のみ確認できた。
××：色混ざりがかなりひどく、１１ポイント文字でも確認が不可能。
【０２１５】
（定着性の評価）
ノズル口径２５μｍ、駆動周波数１２ｋＨｚ、ノズル数１２８、ノズル密度１８０ｄｐｉであるピエゾ型ヘッドを備え、最大記録密度７２０×７２０ｄｐｉのオンデマンド型のインクジェットプリンタにそれぞれのインクセットを装着し、ポリ塩化ビニル（ＬＩＮＴＥＣ社製  ＬＡＧマウント  Ｅ−４３０ＺＷ）に黒のベタをプリントした。
【０２１６】
なお、各インクを連続吐出し、着弾した後０．０５秒後に、１５０ｍＷ／ｃｍ2メタルハライドランプ（日本電池社製  ＭＡＬ  ４００ＮＬ、電源電力３ｋＷ・ｈｒ）を照射した。印字速度は１ｍ／ｍｉｎであった。
【０２１７】
以上により形成した画像サンプルを消しゴム（ＭＯＮＯトンボ鉛筆社製）で１０回擦った後、プリント部分の汚れの発生の有無を目視観察し、下記の基準に従って定着性の評価を行った。△以上の性能を許容レベルとした。
◎：印字画像に全く変化なし。
○：詳細に観察すると、わずかに印字画像に汚れが観察される。
△：やや印刷画像に汚れが観察されるが、実用上許容できる範囲にある。
×：印字画像の汚れが明確に観察され、実用上許容範囲外の品質である。
××：印字画像がかなり汚れており、実用に耐えない。
【０２１８】
（光沢性の評価）
ノズル口径２５μｍ、駆動周波数１２ｋＨｚ、ノズル数１２８、ノズル密度１８０ｄｐｉであるピエゾ型ヘッドを備え、最大記録密度７２０×７２０ｄｐｉのオンデマンド型のインクジェットプリンタにそれぞれのインクセットを装着し、ポリ塩化ビニル（ＬＩＮＴＥＣ社製  ＬＡＧマウント  Ｅ−４３０ＺＷ）にマゼンタのベタをプリントした。
【０２１９】
なお、各インクを連続吐出し、着弾した後０．０５秒後に、１５０ｍＷ／ｃｍ2メタルハライドランプ（日本電池社製  ＭＡＬ  ４００ＮＬ、電源電力３ｋＷ・ｈｒ）を照射した。印字速度は１ｍ／ｍｉｎであった。評価画像サンプルの光沢感を目視観察し、下記の基準に従って評価を行った。△以上の性能を許容レベルとした。
◎：記録面と下地の光沢度差がほとんど無く自然である。
○：記録面と下地の光沢度がわずかに異なる。
△：記録面と下地の光沢度が異なることが目視で観察できるが、実用上許容できる範囲にある。
×：記録面と下地の光沢度がはっきり異なることが目視で観察でき、かつ記録面の光沢度が下地より低い。
××：記録面と下地の光沢度がはっきり異なることが目視で観察でき、かつ記録面の光沢度が下地より著しく低い。
【０２２０】
（画質むらの評価）
光沢性の評価で作成した評価画像サンプルの画質むらを目視観察し、下記の基準に従って評価を行った。△以上の性能を許容レベルとした。
◎：画質にむらがなく、良好な画像が得られる。
○：画質にわずかな濃度のむらが生じる。
△：ドットの濡れ拡がりが不十分な箇所があり、画質にむらが観察できるが、実用上許容できる範囲にある。
×：ドット径が目視で確認でき、画質のむらがシート全面に確認できる。
××：画質のむらが著しい。
【０２２１】
〔画像濃度の評価〕
定着性の評価で作成したブラックベタ画像の黒濃度を、Ｘ−Ｒｉｔｅ社製反射濃度計（Ｘ−ｒｉｔｅ９３８）により測定し、以下の基準に沿って画像濃度の評価を行った。△以上の性能を許容レベルとした。
◎：黒濃度が１．４以上。
○：黒濃度が１．３以上、１．４未満。
△：黒濃度が１．１以上、１．３未満。
×：黒濃度が０．７以上、１．１未満。
××：黒濃度が０．７未満。
【０２２２】
【表２】
2007154087.tif 000011
【０２２３】
表２から明らかな様に、本発明に係るインクジェットインクを用いたインクジェット用インクセット及びインクジェット記録方法においては、優れた本発明の効果を奏することが分かる。
【図面の簡単な説明】
【０２２４】
【図１】予備加熱手段として乾燥ファンを用いた記録媒体の加熱方法の一例を示す概略図である。
【図２】予備加熱手段として面ヒーターを用いた記録媒体の加熱方法の一例を示す概略図である。
【図３】予備加熱手段として輻射熱加熱手段を用いた記録媒体の加熱方法の一例を示す概略図である。
【図４】予備加熱手段として加熱ローラを用いた記録媒体の加熱方法の一例を示す概略図である。
【図５】予備加熱手段として加熱ベルトを用いた記録媒体の加熱方法の一例を示す概略図である。
【図６】予備加熱手段として面ヒーターを印字部近傍に配置した記録媒体の加熱方法の一例を示す概略図である。
【図７】予備加熱手段として加熱ローラと面ヒーターとを併用した記録媒体の加熱方法の一例を示す概略図である。
【図８】予備加熱手段として輻射熱加熱手段を印字部近傍に配置した記録媒体の加熱方法の一例を示す概略図である。
【図９】予備加熱手段として加熱ベルトを印字部近傍に配置した記録媒体の加熱方法の一例を示す概略図である。
【符号の説明】
【０２２５】
１  画像印字部
２  画像記録ヘッド
３  照射光源
４  キャリッジ
５  走査ガイド
６  ガイドローラ
７  搬送ローラ
８  加熱ファン
９  面ヒータ
１０  熱源
１１  反射板
１２  加圧ローラ
１３  加熱手段
１４  加熱ローラ
１５  サポートローラ
１６  エンドレスベルト
Ｂ  加熱ベルト
Ｐ  記録媒体
【図１】
2007154087.tif 000012
【図２】
2007154087.tif 000013
【図３】
2007154087.tif 000014
【図４】
2007154087.tif 000015
【図５】
2007154087.tif 000016
【図６】
2007154087.tif 000017
【図７】
2007154087.tif 000018
【図８】
2007154087.tif 000019
【図９】
2007154087.tif 000020